(57)【要約】【課題】従来の無機多孔質体よりも多くの光触媒の担持を可能とし、被処理成分との接触確率を高くして高効率に水浄化及び脱臭を可能としてなる、光触媒を担持するための無機多孔質体を得る。【解決手段】光触媒を担持するための無機多孔質体であって、光触媒が担持されていない状態において、その無機多孔質体の気孔部分の８０％以上が孔径５０μｍ以上であり、且つ平均気孔径が１２０μｍ以上であり且つ気孔率が４６％以上であることを特徴とする無機多孔質体。【選択図】図９
2006075684.tif 000002
【特許請求の範囲】
【請求項１】
光触媒を担持するための無機多孔質体であって、光触媒が担持されていない状態において、その無機多孔質体の気孔部分の８０％以上が孔径５０μｍ以上の細孔で構成されており、且つ平均気孔径が１２０μｍ以上であり且つ気孔率が４６％以上であることを特徴とする無機多孔質体。
【請求項２】
光触媒を担持するための無機多孔質体であって、光触媒を担持した状態において、その気孔部分の６０％以上が気孔径５０μｍ以上の細孔で構成されており、且つ平均気孔径が１００μｍ以上であり且つ気孔率が４０％以上であり且つ比表面積が１ｍ2/ｇ以上であることを特徴とする無機多孔質体。
【請求項３】
前記光触媒が酸化チタン、酸化亜鉛、酸化鉄、チタン酸カリウム、チタン酸ストロンチウム、チタン酸繊維、硫化モリブデン及び酸化インジウムのうちの少なくとも一種からなる光触媒であることを特徴とする請求項１または２に記載の無機多孔質体。
【発明の詳細な説明】
【技術分野】
【０００１】
本発明は、光触媒を担持するための無機多孔質体に関し、より詳しくは酸化チタン等の光触媒を担持して水及び空気を浄化するための無機多孔質体に関する。
【背景技術】
【０００２】
生活廃水や産業廃水等の汚水からリン化合物、窒素化合物及び種々の有機物を除去するための技術が種々開発されている。例えば特開平６−２５６０６９号公報には、水を濾過するフィルターとして使用しうるセラミックス多孔質体が開示されている。また、特開平６−１５２８７号公報や特公平７−４６９９２号公報には、水の浄化に資する微生物を着床させ易いセラミックス多孔質体が開示されている。かかる浄化技術の一つとして近年着目されているものに光触媒の水処理への応用がある。例えば特開平７−１４８４３４号公報（特許２６１３１７９号）には、軽石等からなる無機多孔質粒子の表面及び空孔壁に光触媒機能を有する光半導体粒子を付着させてなる光触媒体（粒子）が開示されている。
【０００３】
その他、光触媒を用いた水処理に関する公知技術として特開平１１−３３５１８７号公報、特開２０００−１０７６０８号公報、特開２００１−９５４１９号公報、特開２００１−１３６８６２号公報、実用新案登録第３０５１９２０号公報等が知られている。そして、光触媒の効果と微生物の効果を併せもつ公知技術としては、特開平７−１４８４３４号公報（特許２６１３１７９号）が知られている。
【０００４】
ところで、特開２００３−１０３１８０号公報には、無機多孔質体の表面及び細孔内に光触媒を担持してなる水浄化用多孔質光触媒体が開示されている。この無機多孔質体は、光触媒が担持されていない状態において、その無機多孔質体の気孔部分の５０ｖｏｌ％以上が孔径２０μｍ以上であり、光触媒が担持した状態において、平均孔径が５μｍ以上であり且つ気孔率が１０％以上であるとするものである。しかし、これは水浄化用、すなわち水に対して効果は認められるが、脱臭等の空気の浄化には圧力損失が大きく浄化処理量が限定されていた。また、ここでの無機多孔質体に対する光触媒（酸化チタン）の被覆量は最大で７．６ｗｔ％であり、光触媒の性能にはおのずと限界があった。
【０００５】
【特許文献１】特開平６−２５６０６９号公報
【特許文献２】特開平６−１５２８７号公報
【特許文献３】特公平７−４６９９２号公報
【特許文献４】特開平７−１４８４３４号公報（特許２６１３１７９号）
【特許文献５】特開平１１−３３５１８７号公報
【特許文献６】特開２０００−１０７６０８号公報
【特許文献７】特開２００１−９５４１９号公報
【特許文献８】特開２００１−１３６８６２号公報
【特許文献９】実用新案登録第３０５１９２０号公報
【特許文献１０】特開２００３−１０３１８０号公報
【発明の開示】
【発明が解決しようとする課題】
【０００６】
本発明は、光触媒を担持させる無機多孔質体を主体とする水浄化及び空気浄化処理材に関する上記課題を解決すべく創出されたもので、従来の無機多孔質体よりも多くの光触媒の担持を可能とし、被処理成分との接触確率を高くして、高効率に水浄化及び空気の脱臭を可能としてなる、光触媒を担持するための無機多孔質体を提供することを目的とする。
【課題を解決するための手段】
【０００７】
本発明は、（１）光触媒を担持するための無機多孔質体であって、光触媒が担持されていない状態において、その無機多孔質体の気孔部分の８０％以上が孔径５０μｍ以上の細孔で構成されており、且つ平均気孔径が１２０μｍ以上であり且つ気孔率が４６％以上であることを特徴とする無機多孔質体を提供する。
【０００８】
また、本発明は、（２）光触媒を担持するための無機多孔質体であって、光触媒を担持した状態において、その気孔部分の６０％以上が気孔径５０μｍ以上の細孔で構成されており、且つ平均気孔径が１００μｍ以上であり且つ気孔率が４０％以上であり且つ比表面積が１ｍ2/ｇ以上であることを特徴とする無機多孔質体を提供する。
【発明の効果】
【０００９】
本発明の無機多孔質体によれば、従来よりも多くの光触媒を担持可能とし、被処理成分との接触確率を高くして高効率に水浄化及び脱臭等の空気浄化を行うことができる。
【発明を実施するための最良の形態】
【００１０】
本発明（１）は、光触媒を担持するための無機多孔質体である。そして、光触媒が担持されていない状態において、その無機多孔質体の気孔部分の８０％以上が孔径５０μｍ以上で構成されており、且つ平均気孔径が１２０μｍ以上（好ましくは１７０μｍ以上）であり且つ気孔率が４６％以上であることを特徴とする。
【００１１】
また、本発明（２）は、光触媒を担持するための無機多孔質体である。そして、この無機多孔質体は、光触媒を担持した状態において（すなわち、無機多孔質体に光触媒を担持した状態で）、その気孔部分の６０％以上が気孔径５０μｍ以上の細孔で構成されており、且つ平均気孔径が１００μｍ以上であり且つ気孔率が４０％以上（好ましくは４７％以上）であり且つ比表面積が１ｍ2/ｇ以上であることを特徴とする。本発明における無機多孔質体の材質としては好ましくはシリカが挙げられる。
【００１２】
本発明は、上記のように、所定の孔径分布及び平均孔径を有する無機多孔質体に水浄化機能及び脱臭等の空気浄化機能を有する光触媒を担持させることにより、光触媒反応による窒素化合物その他の環境汚染物質の酸化に優れた機能を有する光触媒体である。すなわち、本発明によって提供される水浄化用及び脱臭等の空気浄化用の光触媒体は、上記無機多孔質体と、その多孔質体の表面及び細孔内に光触媒を担持することで構成される。
【００１３】
無機多孔質体は、光触媒が担持されていない状態における当該無機多孔質体の気孔部分の８０％以上が孔径５０μｍ以上の細孔によって構成され、そして、その平均細孔径は１２０μｍ以上である。さらに、光触媒を担持した状態における当該多孔質光触媒体の平均細孔径は１００μｍ以上である。この平均細孔径１２０μｍ以上の気孔径と、気孔率４６％以上という高い気孔率によって、多くの光触媒を担持することができ、さらに酸化分解されるべき物質と効率よく接触することが可能となる。
【００１４】
そして、無機多孔質体に対して、脱臭及び水浄化作用を有する少なくとも一種類の無機化合物からなる光触媒を担持する。こうして構成した多孔質触媒体により、光触媒反応によって窒素化合物その他の無機物及び有機物を酸化することができる。本発明の多孔質触媒体では、紫外光が照射された部位に担持された光触媒による反応によって被処理物質中の無機物及び有機物の酸化が行われ、水浄化機能及び脱臭等の空気浄化機能が発現する。
【００１５】
光触媒の例としては、酸化チタン、酸化亜鉛、酸化鉄、チタン酸カリウム、チタン酸ストロンチウム、チタン酸繊維、硫化モリブデン、酸化インジウムなどが挙げられるが、これらに限定されず、光触媒反応により水中あるいは空気中の窒素化合物その他の無機物や有機物などの環境汚染物質を酸化する機能を有する物質であればいずれも用いられる。
【実施例】
【００１６】
以下、実施例を基に本発明をさらに詳しく説明するが、本発明が実施例に限定されないことはもちろんである。
【００１７】
《実施例１〜６：比較例１〜２》
〈各多孔質光触媒体の作製〉
多孔質体の材料として粒度分布の異なるシリカを準備した。各シリカ多孔質体（表１〜２では多孔体と表示している）の特性を表１に、気孔径分布（＝孔径分布）を表２に示している。表１〜２中、平均細孔径、気孔率、嵩密度、真密度、孔径分布は水銀圧入法に基づいて測定し、またＢＥＴ法比表面積は窒素吸着ＢＥＴ法で測定した。この点、表３〜４についても同じである。表１及び表２に記載の各種多孔質体を、それぞれ原液比１５〜５０ｖｏｌ％のチタニアスラリー溶液中に１分間含浸させた。次いで、１１０℃にて一昼夜乾燥した後、５５０℃で焼成した。焼成はその温度に１時間保持した後、放冷することで実施した。こうして得られた各試料（＝各光触媒体）の特性を表３に、気孔径分布（＝孔径分布）を表４に示している。表３中、比較例２は、このチタニア処理をしない本発明に係る多孔質体担体のみの例である。
【００１８】
【表１】
2006075684.tif 000003
【００１９】
【表２】
2006075684.tif 000004
【００２０】
【表３】
2006075684.tif 000005
【００２１】
【表４】
2006075684.tif 000006
【００２２】
〈水浄化試験〉
得られた各チタニア担持の多孔質体、すなわち各多孔質光触媒体を用いて被処理水の水浄化試験を行った。図１は本水浄化試験用に構築した水浄化装置を示す図である。１は容積５０リットルの水槽、２は循環ポンプ、３は水管、４は水槽１の蓋部、６は試料すなわち多孔質光触媒体、７は水管、８は光源（ブラックライト）である。光源８として紫外線ランプを使用した。多孔質光触媒体６は左右の支持部材（金属製網目体）５、５間に配置してある。浄水場から採取した約５０リットルの被処理水（浄化水、ｐＨ≒６．６）を水槽１に入れ、その水槽蓋部４に設けた水処理用水路（容積＝１．５リットル）に、それぞれ、各多孔質光触媒体６を約３ｋｇ充填した。
【００２３】
ポンプ２を作動させて約１０リットル／ｍｉｎの流速で、水槽１から水処理用水路に被処理水を供給循環させた。被処理水は、ポンプ２、水管３、多孔質光触媒体６、水管７を循環する。水温は、サーモスタット付のヒーターで約２６℃に制御した。このとき、光源８（紫外線ランプ）から７８５ルーメン３７００ケルビン〜１４７０ルーメン５０００ケルビンの強さの紫外光（５％）を含む光を連続照射した。この条件下、経時的に、被処理水を水槽１からサンプリングし、ＣＯＤ及び色度を測定した。
【００２４】
ＣＯＤ（化学的酸素要求量：ｍｇ／Ｌ）の測定はＪＩＳＫ０１０２．１７に準拠し、１００℃における過マンガン酸カリウム消費量を測定することで実施した。色度（透過率）の測定は、ＪＩＳＫ０１０２．１１に準拠し、波長４００ｎｍ〜７００ｎｍにおける吸光度を測定することで実施した。以上の水浄化試験を３回行った。
【００２５】
〈試験１〉
図２〜３は試験１での水浄化試験の結果を示す図で、図２はＣＯＤの測定結果、図３は色度（透過率）の測定結果である。図２のとおり、ＣＯＤについては、ブランクテストでは、試験開始時に１３ｍｇ／ｌであったものが、１日経過時に（低下どころか）１５ｍｇ／ｌと上昇し、３日経過時でも１３ｍｇ／ｌと試験開始時と変わらない。これに対して、実施例３では、試験開始時に１３ｍｇ／ｌであったものが、１日経過時に１２ｍｇ／ｌとなり、３日経過時に９．５ｍｇ／ｌにまで低下している。
【００２６】
次に、図３のとおり、透過率すなわち色度の測定結果については、ブランクではその上昇が小さい。これに対して、実施例３では、試験開始時に７２％であったものが、１日経過時に７９％、３日経過時に９４．５％となり、急激に浄化されている。そして１４日経過時には９９％にまで浄化されている。しかし、比較例１では、試験開始時に７２％であったものが、１日経過時に７８％、３日経過時に９１％、１４日経過時に９７％にまで浄化されるが、実施例３に比べれば浄化の程度が劣っている。また、比較例１は実施例１、２に比べても劣っている。
【００２７】
なお、図２のとおり、比較例１のＣＯＤについては、実施例１〜３のＣＯＤより良好であるが、図３のとおり、比較例１の透過率については、実施例１〜３の透過率に比べて劣っている。このように、実施例１〜３は、総合的に見れば、比較例１より水浄化用として良好と言える。
【００２８】
〈試験２〉
図４〜５は試験２での水浄化試験の結果を示す図で、図４はＣＯＤの測定結果、図５は色度（透過率）の測定結果である。図４のとおり、ＣＯＤについては、ブランクテストでは、試験開始時に１７ｍｇ／ｌであり、１日経過時にもほとんど変わらす、３日経過時にも１５ｍｇ／ｌと僅かに低下しているに過ぎない。比較例２（酸化チタン担持なし）では、試験開始時に１７ｍｇ／ｌであったものが、１日経過時に１６ｍｇ／ｌと僅かに低下し、３日経過時にも１５ｍｇ／ｌであるに過ぎない。これに対して、実施例３では、試験開始時に１７ｍｇ／ｌであったものが、１日経過時に１３ｍｇ／ｌと低下し、３日経過時には１１ｍｇ／ｌにまで低下している。
【００２９】
次に、図５のとおり、透過率すなわち色度の測定結果については、ブランク及び比較例２（酸化チタン担持なし）ではその上昇が小さい。これに対して、実施例３では、試験開始時に７４％であったものが、１日経過時に８５％、３日経過時には９３％となり、急激に浄化されている。そして１４日経過時には９８％にまで浄化されている。しかし、比較例１では、試験開始時に７４％であったものが、１日経過時に８３％、３日経過時に９１％、１４日経過時に９７％にまで浄化されるが、実施例３に比べれば浄化の程度が劣っている。
【００３０】
〈試験３〉
図６〜７は試験３での水浄化試験の結果を示す図で、図６はＣＯＤの測定結果、図７は色度（透過率）の測定結果である。まず、図６のとおり、ＣＯＤについては、ブランクテストでは、試験開始時に１５．９ｍｇ／ｌであったものが、１日経過時に少し低下して１４ｍｇ／ｌとなるが、それ以降ＣＯＤの減少はほとんどない。これに対して、実施例５では、試験開始時に１５．９ｍｇ／ｌであったものが、１日経過時に９．２ｍｇ／ｌとなり、３日経過時には７．９ｍｇ／ｌにまで低下している。
【００３１】
次に、図７のとおり、透過率すなわち色度の測定結果については、ブランクテストではその上昇が小さい。これに対して、実施例５では、試験開始時に７１％であったものが、１日経過時に９１％、３日経過時に９６％となり、急激に浄化されている。そして１３日経過時には９８％にまで浄化されている。しかし、比較例１では、試験開始時に７１％であったものが、１日経過時に８５％、３日経過時に９５％にまで浄化されるが、実施例５に比べれば浄化の程度が劣っている。
【００３２】
《実施例７〜１２：比較例３〜４》
〈各多孔質光触媒体の作製〉
多孔質体の材料として粒度分布の異なるシリカを準備した。表１及び表２に記載の各種多孔質体を、それぞれ原液比１５〜５０ｖｏｌ％のチタニアスラリー溶液中に１分間含浸させた。次いで、１４０℃にて一昼夜乾燥した後、放冷した。こうして得られた各試料（各光触媒体）の特性を表５に示している。表５中、比較例４は、このチタニア処理をしない本発明の多孔質体担体のみの例である。
【００３３】
【表５】
2006075684.tif 000007
【００３４】
〈脱臭試験〉
得られた各チタニア担持の多孔質体、すなわち各多孔質光触媒体を用いて代表的な臭気物質であるアセトアルデヒドの脱臭試験を行った。図８は本脱臭試験用に構築した脱臭装置を示す図である。１１は内容積１ｍ3のガラス製試験容器、１２は循環ファン、１５は試料すなわち多孔質光触媒体である。多孔質光触媒体１５は、循環ファン１２上の容器１３に配置した。容器１３は、底部に支持部材（多孔板）１４を備える容器で、厚さ２０ｍｍ、多孔質光触媒体１５の充填量は約９００ｃｍ3である。１６は光源（ブラックライト）である。光源１６として紫外線ランプを使用し、試験容器１１の上部壁に設置した。
【００３５】
試験は、アセトアルデヒドのボンベから、アセトアルデヒドを空気雰囲気の試験容器１１中に約１０ｐｐｍ注入して脱臭試験、すなわちアセトアルデヒドの分解試験を実施した。循環ファン１２を作動させて空気とともにアセトアルデヒドを試験容器１１内で循環させ、光源１６から、多孔質光触媒体１５に向けて、平均３ｍＷ/ｃｍ2の強さの波長３００〜４００ｎｍの紫外光を含む光を連続照射した。
【００３６】
試験条件を表６に示している。その試験条件下、試験容器１１内のガスを経時的にサンプリングし、アセトアルデヒド用検知管を用いて、アセトアルデヒド濃度（ｐｐｍ）を測定した。図９はその結果を示す図である。
【００３７】
【表６】
2006075684.tif 000008
【００３８】
図９のとおり、アセトアルデヒド濃度は、比較例４（本発明の多孔質体で、酸化チタン担持なし）ではその減少が小さい。比較例３でも、試験開始時に１１ｐｐｍであったものが、６０分経過時に６ｐｐｍ、９０分経過時に４．５ｐｐｍ、１２０分経過時に３．５ｐｐｍと徐々に低下はするが、１８０分経過時にも２ｐｐｍに止まっている。
【００３９】
これに対して、実施例７では、試験開始時に１０ｐｐｍであったものが、６０分経過時に３ｐｐｍにまで低下し、９０分経過時には２ｐｐｍ、１５０分経過時には０．４ｐｐｍにまで低下している。また、実施例１１では、試験開始時に１２．５ｐｐｍであったものが、６０分経過時に２．５ｐｐｍにまで低下し、９０分経過時には０．４ｐｐｍにまで低下している。さらに、実施例１２では、６０分経過時に２ｐｐｍにまで低下し、９０分経過時には０．４ｐｐｍにまで低下している。
【図面の簡単な説明】
【００４０】
【図１】実施例１〜６の水浄化試験に用いた水浄化装置を示す図
【図２】実施例３〜４の結果を示す図
【図３】実施例３〜４の結果を示す図
【図４】実施例１〜３の結果を示す図
【図５】実施例１〜３の結果を示す図
【図６】実施例５〜６の結果を示す図
【図７】実施例５〜６の結果を示す図
【図８】実施例７〜１２の脱臭試験に用いた脱臭装置を示す図
【図９】実施例７〜１２の結果を示す図
【符号の説明】
【００４１】
１  容積５０リットルの水槽
２  循環ポンプ
３  水管
４  水槽１の蓋部
５、５  多孔質光触媒体６の支持部材
６  試料すなわち多孔質光触媒体
７  水管
８  光源（ブラックライト）
１１  内容積１ｍ3のガラス製試験容器
１２  循環ファン
１３  容器
１４  支持部材（多孔板）
１５  試料すなわち多孔質光触媒体
１６  光源（ブラックライト）
【図１】
2006075684.tif 000009
【図２】
2006075684.tif 000010
【図３】
2006075684.tif 000011
【図４】
2006075684.tif 000012
【図５】
2006075684.tif 000013
【図６】
2006075684.tif 000014
【図７】
2006075684.tif 000015
【図８】
2006075684.tif 000016
【図９】
2006075684.tif 000017